(57)【要約】再パルプ化可能な紙帯は、複数の紙紐と、部分的に加水分解されたポリビニルアルコールおよび完全に加水分解されたポリビニルアルコールを含む、紙紐を一緒に結合する結合剤とを含む。再パルプ化可能な紙帯を形成する関連方法もまた提供される。【選択図】図１
2021535288.tif 000002
【特許請求の範囲】
【請求項１】
再パルプ化可能な紙帯であって、
複数の紙紐と、
部分的に加水分解されたポリビニルアルコールおよび完全に加水分解されたポリビニルアルコールを含む、前記紙帯を一緒に結合する結合剤と、を備える、
再パルプ化可能な紙帯。
【請求項２】
前記結合剤はジカルボン酸をさらに備えることを特徴とする、請求項１に記載の再パルプ化可能な紙帯。
【請求項３】
前記結合剤は、乾燥重量において、前記部分的に加水分解されたポリビニルアルコールをほぼ３０％〜７０％の間で、および前記完全に加水分解されたポリビニルアルコールをほぼ２０％〜５０％の間で含むことを特徴とする、請求項１に記載の再パルプ化可能な紙帯。
【請求項４】
前記結合剤は、前記乾燥重量において、前記部分的に加水分解されたポリビニルアルコールをほぼ６５％、および前記完全に加水分解されたポリビニルアルコールをほぼ３５％含むことを特徴とする、請求項３に記載の再パルプ化可能な紙帯。
【請求項５】
前記紙帯を一緒に結合するための、前記結合剤の第１のコートと、前記紙紐間の付着を改善するための、前記結合剤の第２のコートとを備える、請求項１に記載の再パルプ化可能な紙帯。
【請求項６】
前記結合剤の２つのコートだけを備える、請求項１に記載の再パルプ化可能な紙帯。
【請求項７】
前記ジカルボン酸はアジピン酸を備えることを特徴とする、請求項２に記載の再パルプ化可能な紙帯。
【請求項８】
前記結合剤は、前記乾燥重量において、前記ジカルボン酸をほぼ３５％〜４０％の間で含むことを特徴とする、請求項２に記載の再パルプ化可能な紙帯。
【請求項９】
前記結合剤は、前記乾燥重量において、前記部分的に加水分解されたポリビニルアルコールを３８％〜４０％の間で、前記完全に加水分解されたポリビニルアルコールを２０％〜２２％の間で、および前記ジカルボン酸を３８％〜４０％の間で含むことを特徴とする、請求項２に記載の再パルプ化可能な紙帯。
【請求項１０】
８５％〜９０％の間の相対湿度および３５℃〜４０℃の間の環境に曝されたとき、前記再パルプ化可能な紙帯の引張強さをほぼ２％〜５％よりも多く失わない、請求項１に記載の再パルプ化可能な紙帯。
【請求項１１】
再パルプ化可能な紙帯を形成する方法であって、
複数の紙紐を提供するステップと、
１つまたは複数の引抜鋳型を通して前記紙紐を誘導するステップと、
部分的に加水分解されたポリビニルアルコールおよび完全に加水分解されたポリビニルアルコールを含む結合剤を注入して、前記紙紐を結合するステップと、を備える、
方法。
【請求項１２】
前記結合剤はジカルボン酸をさらに含むことを特徴とする、請求項１１に記載の方法。
【請求項１３】
前記紙紐が前記１つまたは複数の引抜鋳型を通過する間、前記引抜鋳型を加熱するステップ、をさらに備える、請求項１１に記載の方法。
【請求項１４】
前記再パルプ化可能な紙帯が前記１つまたは複数の引抜鋳型を出た後に前記再パルプ化可能な紙帯を加熱するステップ、をさらに備える、請求項１３に記載の方法。
【請求項１５】
前記結合剤を注入する前記ステップは、前記結合剤の２つのコートを注入するステップを含むことを特徴とする、請求項１１に記載の方法。
【請求項１６】
前記１つまたは複数の引抜鋳型のうち第１の引抜鋳型を通して前記紙紐を誘導するステップと、前記結合剤の第１のコートを注入するステップであって、前記紙紐は、前記１つまたは複数の引抜鋳型のうち前記第１の引抜鋳型を出た後、前記再パルプ化可能な紙帯を形成するステップと、前記１つまたは複数の引抜鋳型のうち第２の引抜鋳型を通して前記再パルプ化可能な紙帯を誘導するステップと、前記結合剤の第２のコートを注入するステップと、を備える、請求項１５に記載の方法。
【請求項１７】
前記結合剤は、乾燥重量において、前記部分的に加水分解されたポリビニルアルコールをほぼ３０％〜７０％の間で、および前記完全に加水分解されたポリビニルアルコールをほぼ２０％〜５０％の間で含むことを特徴とする、請求項１１に記載の方法。
【請求項１８】
前記結合剤は、前記乾燥重量において、前記部分的に加水分解されたポリビニルアルコールをほぼ６５％、および前記完全に加水分解されたポリビニルアルコールをほぼ３５％含むことを特徴とする、請求項１７に記載の方法。
【請求項１９】
前記結合剤は、前記乾燥重量において、ジカルボン酸をほぼ３５％〜４０％の間で含むことを特徴とする、請求項１２に記載の方法。
【請求項２０】
前記結合剤は、前記乾燥重量において、前記部分的に加水分解されたポリビニルアルコールを３８％〜４０％の間で、前記完全に加水分解されたポリビニルアルコールを２０％〜２２％の間で、および前記ジカルボン酸を３８％〜４０％の間で含むことを特徴とする、請求項１２に記載の方法。
【発明の詳細な説明】
【技術分野】
【０００１】
本開示は、再パルプ化可能な紙帯に関し、より詳細には耐湿性が強化された再パルプ化可能な紙帯を形成するための方法に関する。
【背景技術】
【０００２】
ベール（ｂａｌｅ）ストラッピングは、一般に、たとえば鋼鉄またはプラスチックの線材を用いて紙などのさまざまな対象物の束を固定することを伴う。そのような従来のベールストラッピングには、いくつか欠点があり、回収した紙から再パルプ化する、またはパルプを作る際に、妨害物を含む。詳細には、再パルプ化処理は、一般に紙のシートのセルロース繊維を分離し、続いて洗浄し、処理するなどし、パルプスラリの中に繊維を準備し、紙のそのような再利用から紙シートを形成することを伴う。鋼鉄またはプラスチックの線材は、再パルプ化処理の妨害物を生じさせ、再パルプ化前に鋼鉄またはプラスチックの線材を除去する必要がある。
【０００３】
再パルプ化の妨害物に対処する従来の解決手段は、部分的に加水分解されたポリビニルアルコール（ＰＶＯＨ）と一緒に結合した再パルプ化可能な、基礎となる紙シートから作られた撚紙紐を用いて形成された紙帯を含んでいた。しかしながら、そのような従来の紙帯は、費用が高い、ならびに特に高湿度環境に曝され飽和したときに強度がより低くなるという欠点がある。例として、いくつかの実例では、相対湿度が高い条件および／または長期間などの、ある種の保存条件および／または出荷条件で、従来の紙帯は、望ましくないことには、その再パルプ化可能性および強度の特性を失うことがある。
【発明の概要】
【発明が解決しようとする課題】
【０００４】
したがって、強化された耐湿性および強度を有する紙帯を有することが望ましい。
【課題を解決するための手段】
【０００５】
本明細書で記述する実施形態は、耐湿性が強化され、強度が改善された性質を有し、広範な条件および環境で再パルプ化できる能力がある、再パルプ化可能な紙帯および方法を提供する。たとえば、一実施形態によれば、再パルプ化可能な紙帯は、複数の紙紐と、部分的に加水分解されたポリビニルアルコールおよび完全に加水分解されたポリビニルアルコールを含む、紙紐を一緒に結合する結合剤とを含む。
【０００６】
たとえば、一実施形態によれば、再パルプ化可能な紙帯を形成する方法は、複数の紙紐を提供するステップと、１つまたは複数の引抜鋳型を通して紙紐を誘導するステップと、部分的に加水分解されたポリビニルアルコールおよび完全に加水分解されたポリビニルアルコールを含む結合剤を注入して紙紐を結合するステップとを含む。
【図面の簡単な説明】
【０００７】
【図１】一例の、限定しない実施形態による紙帯の斜視図である。
【図２ａ】部分的に加水分解されたＰＶＯＨ結合剤と結合した紙帯のハンドシートの写真である。
【図２ｂ】完全に加水分解されたＰＶＯＨ結合剤と結合した紙帯のハンドシートの写真である。
【図３ａ】一例の、限定しない実施形態による、混成結合剤と結合した紙帯のハンドシートの写真である。
【図３ｂ】別の例の、限定しない実施形態による、混成結合剤と結合した紙帯のハンドシートの写真である。
【図４ａ】一例の、限定しない実施形態による、複合結合剤と結合した紙帯のハンドシートの写真である。
【図４ｂ】別の例の、限定しない実施形態による、複合結合剤と結合した紙帯のハンドシートの写真である。
【図５ａ】別の例の、限定しない実施形態による、複合結合剤と結合した紙帯のハンドシートの写真である。
【図５ｂ】別の例の、限定しない実施形態による、複合結合剤と結合した紙帯のハンドシートの写真である。
【図５ｃ】別の例の、限定しない実施形態による、複合結合剤と結合した紙帯のハンドシートの写真である。
【図６ａ】引張試験を受けた後の、ある例の限定しない実施形態による、複合結合剤と結合した紙帯の被検物を例示する。
【図６ｂ】引張試験を受けた後の、ある例の限定しない実施形態による、複合結合剤と結合した紙帯の被検物を例示する。
【図７】引張試験の結果を例証するグラフである。
【発明を実施するための形態】
【０００８】
以下の記述では、さまざまな実施形態を完全に理解できるように、一定の具体的な詳細について示す。しかしながら、当業者は、これらの詳細なしに本発明を実施してよいことを理解されよう。他の実例では、実施形態の記述を不必要に不明瞭にすることを避けるために、周知の構造について詳細に示していない、または記述していない。文脈上違ったふうに要求されない限り、以下の本明細書および特許請求の範囲の全体を通して用語「ｃｏｍｐｒｉｓｅ（備える）」ならびに、「ｃｏｍｐｒｉｓｅｓ」および「ｃｏｍｐｒｉｓｉｎｇ」などのその変形形態は、非限定的で包括的な意味で、すなわち、「含むが限定されない」として解釈されるべきである。さらに、本明細書で提供する見出しは、単に便宜のためであり、特許請求をする本発明の範囲または意味を解釈しているわけではない。
【０００９】
本明細書全体を通して「ｏｎｅ  ｅｍｂｏｄｉｍｅｎｔ（一実施形態）」または「ａｎ  ｅｍｂｏｄｉｍｅｎｔ（ある実施形態）」への言及は、その実施形態に関連して記述する特定の特徴、構造、または特性が、少なくとも１つの実施形態に含まれることを意味する。したがって、本明細書全体にわたりさまざまな場所で「ｉｎ  ｏｎｅ  ｅｍｂｏｄｉｍｅｎｔ（一実施形態では）」または「ｉｎ  ａｎ  ｅｍｂｏｄｉｍｅｎｔ（ある実施形態では）」という語句が出現することは、同じ実施形態をすべて参照しているわけでは必ずしもない。
さらに、特定の特徴、構造、または特性は、１つまたは複数の実施形態で任意の適切な手法で組み合わされてよい。また、本明細書および添付の特許請求の範囲で使用するとき、単数形「ａ」、「ａｎ」、および「ｔｈｅ」は、内容が違ったふうに明確に規定しない限り、複数の参照を含む。また、用語「ｏｒ（または）」は、一般に、内容が他の方法で明確に規定しない限り「ａｎｄ／ｏｒ（および／または）」を含む意味で採用されることにも留意されたい。
【００１０】
上記で記述したように、本開示は、一般に、再パルプ化可能な紙帯を対象とする。本明細書で記述する再パルプ化可能な紙帯のさまざまな実施形態を使用して、当技術分野で公知の従来の再パルプ化方法を使用して再パルプ化できる、クラフト（Ｋｒａｆｔ）紙ベールなどの紙または板紙の束にしっかり締めることが可能である。たとえば、本明細書で記述する紙帯のさまざまな実施形態は、たとえばハイドロパルパー（ｈｙｄｒｏｐｕｌｐｅｒ）で従来の再パルプ化方法および処理を使用して再パルプ化できるベールをしっかり締めることが可能である。
【００１１】
従来の再パルプ化方法は、典型的には、再パルプ化のために使用する水が４５℃〜５０℃の間の温度である場合に動作する。本明細書で記述する紙帯のさまざまな実施形態は、改善された強度の特質を有するだけではなく、４５℃〜５０℃未満の、従来とは違う水温で再パルプ化できる可能性がある。詳細には、さまざまな実施形態による紙帯は、紙帯の強度の性質を改善し、かつ耐湿性を強化し、かつより低い温度で再パルプ化できるようにする可能性がある混成結合剤および／または複合結合剤を一緒に結合した複数の紙紐を含む。
【００１２】
本明細書で記述する混成結合剤のある実施形態は、部分的に加水分解されたＰＶＯＨおよび完全に加水分解されたＰＶＯＨをさまざまな重量パーセントで備える結合剤として理解すべきである。
【００１３】
本明細書で記述する複合結合剤のある実施形態は、部分的に加水分解されたＰＶＯＨ、完全に加水分解されたＰＶＯＨ、およびジカルボン酸をさまざまな重量パーセントで備える結合剤として理解すべきである。
【００１４】
本明細書で記述する紙帯のさまざまな実施形態は、全体が本明細書に援用される、出願人の係争中の米国特許出願第１５／１７２，０１２号明細書（「’０１２出願」）に記述される１つまたは複数の引抜機械／装置で、さまざまな方法および処理により形成できる。たとえば、図１は、１対の紙帯ロールの例示的実施形態を示す。’０１２出願に記述された方法に従って、帯引抜機械で紙帯を形成した。紙帯は、テーパ状の区域を有する引抜鋳型を通して誘導されて引き抜かれ、続いて直線区域を通して引っ張り出される複数の撚紙紐を含む。引抜鋳型に連結した、導管などの含浸システムを介して、本明細書で記述する１つまたは複数の実施形態による複合混合剤を紙紐に注入した。
この例示的実施形態では、引抜鋳型のテーパ状区域に導管を連結した。したがって、撚紙紐は、テーパ状区域内で湿らされて複合結合剤でコートされ、その後、直線区域を通過するときに圧縮される。追加で、この例示的実施形態では、引抜鋳型は、複合結合剤を加熱する電気加熱システムを介して、およそ９０℃で加熱される。その後、紙帯の中に形成されている撚紙紐を、赤外線ランプおよびヒートガンを含む帯ドライヤ装置を介して乾燥させる。
【００１５】
一実施形態では、紙紐を一緒に結合して紙帯を形成できる混成結合剤は、水溶性の部分的に加水分解されたＰＶＯＨ、および水不溶性の完全に加水分解されたＰＶＯＨを含む。一実施形態では、乾燥重量によれば、混成結合剤は、ほぼ３０％〜７０％の部分的に加水分解されたＰＶＯＨ、およびほぼ２０％〜５０％の完全に加水分解されたＰＶＯＨを含む。別の実施形態では、乾燥重量によれば、混成結合剤は、ほぼ６５％の部分的に加水分解されたＰＶＯＨ、およびほぼ３５％の完全に加水分解されたＰＶＯＨを含む。
【００１６】
別の実施形態では、ジカルボン酸を含むことにより混成結合剤を「強化して」、複合結合剤にしてよい。ジカルボン酸は、少し温かい水に対して周囲への制限された溶解度を有するように選択される。たとえば、ジカルボン酸は、少し温かい水（たとえば、３５℃〜４０℃）に対して環境温度（たとえば、２０℃〜２５℃）で水の中にほぼ２〜６ｇ／１００ｍｌの溶解度を示すように選択できる。たとえば、いくつかの実施形態では、ジカルボン酸は、アジピン酸またはコハク酸を備えることが可能である。いくつかの実施形態では、複合結合剤は、乾燥重量によれば、ほぼ３５％〜４０％のジカルボン酸を含むことが可能である。たとえば、いくつかの実施形態では、複合結合剤は、乾燥重量によれば、ほぼ３８％〜４０％の部分的に加水分解されたＰＶＯＨ、ほぼ２０％〜２２％の完全に加水分解されたＰＶＯＨ、およびほぼ３７％〜３９％のアジピン酸を含むことが可能である。
【００１７】
いくつかの実施形態では、本明細書で記述する１つまたは複数の実施形態による水性複合結合剤と結合した紙紐を有する紙帯は、保存および／または出荷する周囲条件で、飽和したとき、たとえば一定の相対湿度および温度での最大吸湿で、自身の引張強さを少なくとも８５％〜９８％保有するという点で、強化された耐湿性を提供する。
上記で論じたように、従来の紙帯は、高い湿気飽和に曝されたとき、たとえば、耐えがたい湿度（たとえば、８５％〜９０％ＲＨ）および高温（たとえば、３５℃〜４０℃）に紙帯が曝されたとき、自身の引張強さを失う傾向にある。表１は、部分的に加水分解されたＰＶＯＨと結合した従来の紙帯と比較して、本明細書で記述するさまざまな実施形態による水性複合結合剤と結合した紙帯が示す強度損失の低減を例証する。
【００１８】
詳細には、商品名Ｐｏｖａｌ  ２２−８８で販売される部分的に加水分解されたＰＶＯＨと結合した１３の紐を有する紙帯を自由に条件付けて、たとえば、２３℃で、５０％の相対湿度で条件付けする環境に紙帯の両面を曝し、引張強さに関して試験した。この紙帯を比較するために、紙帯を２３℃で、８５％の相対湿度で自由に条件付けて、引張強さを試験した。従来の紙帯は、飽和したとき、５％の引張強さの損失を示した。
【００１９】
表１に示すように、類似の条件の下で、本明細書で記述するさまざまな実施形態による混成結合剤および／または複合結合剤と結合した紙紐を有するさまざまな例の紙帯を自由に条件付けて、引張強さに関して試験した。
表１に例証するように、商品名Ｐｏｖａｌ  ２２−８８で販売される部分的に加水分解されたＰＶＯＨ、およびアジピン酸をそれぞれ６１％および３８％備える複合結合剤と結合した紐を有する紙帯の、ある実施形態では、紙帯は、湿気が飽和したとき、ほぼ３％の引張強さの損失を示した。別の実施形態では、商品名Ｐｏｖａｌ  ２２−８８で販売される部分的に加水分解されたＰＶＯＨ、および商品名Ｐｏｖａｌ  ２８−９９で販売される完全に加水分解されたＰＶＯＨをそれぞれほぼ６５％およびほぼ３５％備える混成結合剤と結合した紐を有する紙帯は、飽和したとき、ほぼ２．６％の引張り損失を示した。別の実施形態では、商品名Ｐｏｖａｌ  ２２−８８で販売される部分的に加水分解されたＰＶＯＨをほぼ４０％、商品名Ｐｏｖａｌ  ２８−９９で販売される完全に加水分解されたＰＶＯＨをほぼ２１％、およびアジピン酸をほぼ３９％備える複合結合剤と結合した紐を有する紙帯は、飽和したとき、ほぼ２．４％の引張強さの損失を示した。したがって、表１で例証するように、本発明者らは、驚いたことに、かつ意外にも、部分的に加水分解されたＰＶＯＨ、ならびに完全に加水分解されたＰＶＯＨおよびジカルボン酸のうち少なくとも一方または両方を有する混成結合剤および／または複合結合剤は、再パルプ化可能な紙帯の耐湿性を強化できることを発見した。
【００２０】
【表１】
2021535288.tif 000003
【００２１】
いくつかの実施形態では、本明細書で記述するさまざまな実施形態による、複合結合剤と結合した複数の紐を有する紙帯は、複合結合剤の単一コートまたは二重コートを含むが、複合結合剤の二重コートよりも多くは含まない。詳細には、紙帯形成は、’０１２出願に記述されたさまざまな方法および装置に従って、引抜鋳型を通して複数の紙紐を通過させるステップを含んでよい。
上記で記述するように、複合結合剤の第１のコートを紙紐に注入する。複合結合剤の第１のコートは、紙紐の一次結合剤の役割を果たす。引抜鋳型を加熱して、紙紐が引抜鋳型を通過するとき、紙紐および複合結合剤の乾燥を同時に開始する。次いで、コートされた紙紐をさらに加熱して、引抜鋳型から外に引抜成形された紙帯を乾燥させる。
【００２２】
いくつかの実施形態では、複合結合剤の第２のコートを適用して、紐の間の付着、および引抜成形された帯に沿った複合結合剤の一様性を改善してよい。任意選択で、引抜成形された紙帯は、第１の引抜鋳型を通過した後、最初に乾燥すると、別の引抜鋳型を通過してよい。複合結合剤の第２のコートを紙帯に注入して、その後、再度乾燥させる。第２のコートは、たとえば温度がほぼ２３℃であり、かつ相対湿度が５０％〜５５％である通常の周囲条件で、または温度がほぼ４０℃〜４５℃であり、かつ相対湿度がほぼ８５％〜９０％の、より湿気が高い条件で、紙紐の付着を改善することが期待される。再度、第２の引抜鋳型を加熱して、紙帯が通過しているとき、紙紐および複合結合剤の乾燥を同時に開始する。次いで、二重にコートされた紙帯をさらに加熱して、約３重量％〜５重量％の所望の湿気含有量まで乾燥を完了する。
【００２３】
いくつかの実施形態では、本明細書で記述するさまざまな実施形態による、複合結合剤と結合した複数の紐を有する紙帯は、市販の再パルプ化できない帯に対して、より高い湿気含有量で完全に飽和するが、著しい強度損失を示すという点で、改善された耐湿性を有する。たとえば、いくつかの実施形態では、紙帯は、１６．８９±０．５８％の湿気含有量で完全に飽和するのに対して、市販の再パルプ化できない帯は、１２．１６±０．１３％の湿気含有量で完全に飽和し、両方とも４０℃および９０％ＲＨで条件付けされた。
【００２４】
表２に示すように、本開示による、複合結合剤と結合した複数の紐を有する紙帯は、市販の再パルプ化できない紙帯と比較して、完全な飽和に到達するためにより多くの量の湿気を必要とした。
詳細には、’０１２出願に記述されたさまざまな方法に従って、帯引抜機械で紙帯を形成した。商品名Ｐｏｖａｌ  ２２−８８で販売される部分的に加水分解されたＰＶＯＨを３９．８重量パーセント、完全に加水分解されたＰＶＯＨを２１．５重量パーセント、およびアジピン酸を３８．７重量パーセント備える複合結合剤と複数の北部漂白針葉樹クラフト（Ｎｏｒｔｈｅｒｎ  ｂｌｅａｃｈｅｄ  ｓｏｆｔｗｏｏｄ  Ｋｒａｆｔ、ＮＢＳＫ）撚紙紐を結合させた。紙紐を、’０１２出願に記述された引抜鋳型を２回通過させ、複合結合剤で紙紐をコートし、各パスの後に紙紐を乾燥させた。紙紐は、ほぼ７．７重量％の総コーティングを有する。さらにまた、上記で記述する方法に従って、完全に加水分解されたＰＶＯＨと結合した複数のＮＢＳＫ撚紙紐を有する、再パルプ化できない紙帯を形成した。
【００２５】
４０℃および９０％の相対湿度で条件付ける環境に両方の帯面を直接曝したという点で、複合結合剤および市販の再パルプ化できない紙帯を備える紙帯を両方とも自由に条件付けた。
表２に例証するように、本開示のある実施形態を備える紙帯のさまざまな試料は、驚いたことに、かつ意外にも、平均で、完全な飽和で１６．９％の湿気含有量を有していた。対照的に、市販の再パルプ化できない紙帯の試料は、平均で、完全な飽和で１２．２％の湿気含有量を有していた。
【００２６】
【表２】
2021535288.tif 000004
【００２７】
他の実施例
実施例１〜９は、直径１．２ｍｍおよび線密度０．７６ｇ／ｍを有する複数の撚ＮＢＳＫ紙紐を使用して形成した紙帯を対象とする。商品名Ｐｏｖａｌ  ２２−８８で販売される部分的に加水分解されたＰＶＯＨ、商品名Ｐｏｖａｌ  ２８−９９で販売される完全に加水分解されたＰＶＯＨ、およびアジピン酸のうち１つまたは複数を備えるさまざまな水性結合剤とＮＢＳＫ紙紐を結合させた。上記で記述するように、’０１２出願に記述されるさまざまな装置／機械を使用して、かつ本明細書で記述するさまざまな引抜方法を使用して、紙帯を形成した。
【００２８】
全体が本明細書に援用されるＴＡＰＰＩ  Ｔ  ２０５で指定されるさまざまな試験処理および試験ステップを使用して、再パルプ化性に関して紙帯を評価した。たとえば、本明細書で記述するさまざまな実施形態による紙帯から得られる紙片を、ほぼ３５℃で、離解機内で、たとえば英国式離解機内で条件付けた。それぞれ約１インチの長さの紙片は、ほぼ２４グラムの重さがある。１５，０００サイクル、追加の１５，０００サイクル、および追加の２０，０００サイクルの間、すなわち合計５０，０００サイクルの間、３０００ＲＰＭで、離解機の中で紙片をかき混ぜた。
【００２９】
その後、離解機から得られる混合物を使用することにより、エセックスシート成形（Ｅｓｓｅｘ  Ｓｈｅｅｔ  Ｍｏｌｄ）試験機械で紙帯用のハンドシートを準備した。詳細には、ほぼ７０ｍｌの試験混合物を水で希釈し、６秒間５回かき混ぜて、次にさらに６秒間２回かき混ぜた。その後、積み重ねられた３つのハンドシートの上に置かれた２５ポンドのおもりを使用して、湿ったハンドシートの水気を取り、圧縮した。引き続いて、ほぼ１時間の間、積み重なったハンドシートを乾燥させた。
【００３０】
実施例１および２
実施例１は、部分的に加水分解されたＰＶＯＨであるＰｏｖａｌ  ２２−８８と結合した撚ＮＢＳＫ紙紐を備える紙帯である。水溶性のＰｏｖａｌ  ２２−８８結合剤は、ほぼ１９％の固体含有量を備えていた。
【００３１】
実施例２は、完全に加水分解されたＰＶＯＨであるＰｏｖａｌ  ２８−９９と結合した撚ＮＢＳＫ紙紐を備える紙帯である。水不溶性のＰｏｖａｌ  ２８−９９結合剤は、ほぼ１９％の固体含有量を備えていた。
【００３２】
図２ａは、実施例１による紙帯のハンドシートを例証する。図２ａで例証するように、紙帯は、再パルプ化できない残存繊維の凝集体を含まない、一様な均質のシートを示す。したがって、実施例１の紙帯は再パルプ化できる。
【００３３】
図２ｂは、実施例２による紙帯のハンドシートを例証する。図２ｂで例証するように、紙帯は、図２ａの紙帯とは対照的に、水不溶性の完全に加水分解されたＰＶＯＨ，すなわちＰｏｖａｌ  ２８−９９により依然として結合した再パルプ化できない残存繊維から形成される複数の繊維凝集体を示す。したがって、実施例２の紙帯は、再パルプ化できない。
【００３４】
実施例３および４
実施例３は、部分的に加水分解されたＰＶＯＨであるＰｏｖａｌ  ２２−８８、および完全に加水分解されたＰＶＯＨであるＰｏｖａｌ  ２８−９９を備える混成結合剤と結合した撚ＮＢＳＫ紙紐を備える紙帯である。固体に基づけば、水溶性のＰｏｖａｌ  ２２−８８結合剤は、５０重量％備わっており、水不溶性のＰｏｖａｌ  ２８−９９結合剤は、５０重量％備わっていた。
【００３５】
実施例４は、部分的に加水分解されたＰＶＯＨであるＰｏｖａｌ  ２２−８８、および完全に加水分解されたＰＶＯＨであるＰｏｖａｌ  ２８−９９を備える混成結合剤と結合した撚ＮＢＳＫ紙紐を備える紙帯である。固体に基づけば、水溶性のＰｏｖａｌ  ２２−８８結合剤は、６５重量％備わっており、水不溶性のＰｏｖａｌ  ２８−９９結合剤は、３５重量％備わっていた。
【００３６】
図３ａは、実施例３による紙帯のハンドシートを例証する。図３ａで例証するように、紙帯は、低減された数の、再パルプ化できない残存繊維の凝集体を示す。
【００３７】
図３ｂは、実施例４による紙帯のハンドシートを例証する。図３ｂで例証するように、紙帯は、図２ａの紙帯とは対照的に、再パルプ化できない残存繊維から形成された凝集体を含まない、実質的に一様な均質のシートを示し、したがって、実施例４による紙帯は、再パルプ化可能な紙帯を形成する。
【００３８】
実施例５および６
実施例５は、部分的に加水分解されたＰＶＯＨであるＰｏｖａｌ  ２２−８８、およびアジピン酸を備える複合結合剤と結合した撚ＮＢＳＫ紙紐を備える紙帯である。固体に基づけば、水溶性Ｐｏｖａｌ  ２２−８８結合剤は、ほぼ６１重量％備わっており、アジピン酸は、ほぼ３９重量％備わっており、熱水の中で事前に溶解され、次いで、ＰＶＯＨ水溶液の中で均質化される。
【００３９】
実施例６は、部分的に加水分解されたＰＶＯＨであるＰｏｖａｌ  ２２−８８、完全に加水分解されたＰＶＯＨであるＰｏｖａｌ  ２８−９９、およびアジピン酸を備える複合結合剤と結合した撚ＮＢＳＫ紙紐を備える紙帯である。固体に基づけば、水溶性のＰｏｖａｌ  ２２−８８結合剤は、ほぼ４０重量％備わっており、水不溶性のＰｏｖａｌ  ２８−９９結合剤は、２２重量パーセント備わっていた。アジピン酸は、ほぼ３９重量％備わっており、熱水の中で事前に溶解され、次いで、ＰＶＯＨ水溶液の中で均質化された。
【００４０】
図４ａは、実施例５による紙帯のハンドシートを例証する。図４ａで例証するように、紙帯は、図２ａの紙帯とは対照的に、再パルプ化できない残存繊維から形成された凝集体を含まない、実質的に一様な均質のシートを示し、したがって、実施例５による紙帯は、再パルプ化可能な紙帯を形成する。
【００４１】
図４ｂは、実施例６による紙帯のハンドシートを例証する。図４ｂで例証するように、紙帯は、図２ａの紙帯とは対照的に、再パルプ化できない残存繊維から形成された凝集体を含まない、実質的に一様な均質のシートを示し、したがって、実施例６による紙帯は、再パルプ化可能な紙帯を形成する。
【００４２】
したがって、一般に、図４ａおよび図４ｂは、周囲の少し温かい水で溶解度が制限されるにもかかわらず、アジピン酸は、紙帯の再パルプ化性を妨げないことを実証する。
【００４３】
実施例７、８、および９
実施例７は、部分的に加水分解されたＰＶＯＨであるＰｏｖａｌ  ２２−８８、完全に加水分解されたＰＶＯＨであるＰｏｖａｌ  ２８−９９、およびアジピン酸を備える複合結合剤と結合した撚ＮＢＳＫ紙紐を備える紙帯である。固体に基づけば、水溶性のＰｏｖａｌ  ２２−８８結合剤は、ほぼ４０重量％備わっており、水不溶性のＰｏｖａｌ  ２８−９９は、ほぼ２２重量パーセント備わっていた。アジピン酸は、ほぼ３９重量％備わっており、熱水の中で事前に溶解され、次いで、ＰＶＯＨ水溶液の中で均質化された。この実施例では、Ｐｏｖａｌ  ２２−８８、Ｐｏｖａｌ  ２８−９９、およびアジピン酸を備える複合結合剤の単一パスに注入して、撚紙紐を湿らせて、コートした。
【００４４】
図５ａは、実施例７による紙帯のハンドシートを例証する。図５ａで例証するように、紙帯は、図２ａの紙帯とは対照的に、再パルプ化できない残存繊維から形成された凝集体を含まない、実質的に一様な均質のシートを示し、したがって、実施例７による紙帯は、再パルプ化可能な紙帯を形成する。
【００４５】
実施例８は、部分的に加水分解されたＰＶＯＨであるＰｏｖａｌ  ２２−８８、完全に加水分解されたＰＶＯＨであるＰｏｖａｌ  ２８−９９、およびアジピン酸を備える複合結合剤と結合した撚ＮＢＳＫ紙紐を備える紙帯である。固体に基づけば、水溶性のＰｏｖａｌ  ２２−８８結合剤は、ほぼ４０重量％備わっており、水不溶性のＰｏｖａｌ  ２８−９９は、ほぼ２２重量パーセント備わっていた。アジピン酸は、ほぼ３９重量％備わっており、熱水の中で事前に溶解され、次いで、ＰＶＯＨ水溶液の中で均質化された。この実施例では、Ｐｏｖａｌ  ２２−８８、Ｐｏｖａｌ  ２８−９９、およびアジピン酸を備える複合結合剤の２回のパスに注入して、撚紙紐を湿らせて、コートした。
【００４６】
図５ｂは、実施例８による紙帯のハンドシートを例証する。図５ｂで例証するように、紙帯は、図２ａの紙帯とは対照的に、再パルプ化できない残存繊維から形成された凝集体を含まない、実質的に一様な均質のシートを示した。したがって、実施例８による紙帯は、再パルプ化可能な紙帯を形成する。
【００４７】
実施例９は、部分的に加水分解されたＰＶＯＨであるＰｏｖａｌ  ２２−８８、完全に加水分解されたＰＶＯＨであるＰｏｖａｌ  ２８−９９、およびアジピン酸を備える複合結合剤と結合した撚ＮＢＳＫ紙紐を備える紙帯である。固体に基づけば、水溶性のＰｏｖａｌ  ２２−８８結合剤は、ほぼ４０重量％備わっており、水不溶性のＰｏｖａｌ  ２８−９９は、ほぼ２２重量パーセント備わっていた。アジピン酸は、ほぼ３９重量％備わっており、熱水の中で事前に溶解され、次いで、ＰＶＯＨ水溶液の中で均質化された。この実施例では、Ｐｏｖａｌ  ２２−８８、Ｐｏｖａｌ  ２８−９９、およびアジピン酸を備える複合結合剤の３回のパスに注入して、撚紙紐を湿らせて、コートした。
【００４８】
図５ｃは、実施例９による紙帯のハンドシートを例証する。図５ｂで例証するように、紙帯は、図２ａの紙帯とは対照的に、再パルプ化できない残存繊維から形成された複数の繊維凝集体を示す。したがって、図５ｃは、複合結合剤の第３のコートを適用することにより、再パルプ化できないようになる紙帯がもたらされることを例証している。
【００４９】
図６ａは、実施例７による紙帯の試料に関して行われた引張試験を例証し、Ｐｏｖａｌ  ２２−２８、Ｐｏｖａｌ  ２８−９９、およびアジピン酸を備える複合結合剤の単一パスに注入して、撚紙紐を湿らせ、コートした。その後、試料を２３℃で、８５％の相対湿度で条件付けて、引張強さに関して試験した。引張試験の結果を、２３℃および５０％の相対湿度で条件付けた紙帯からなる基準に関する引張試験の結果と比較した。図６ａに示すように、平均で、基準紙帯は、２１７ｌｂｆ（重量ポンド）の平均引張強さを有し、一方では、２３℃で、８５％の相対湿度で条件付けられた紙帯は、２０１ｌｂｆの平均引張強さを有していた。
【００５０】
図６ｂは、実施例８による紙帯の試料に関して行われた引張試験を例証し、Ｐｏｖａｌ  ２２−２８、Ｐｏｖａｌ  ２８−９９、およびアジピン酸を備える複合結合剤の第２のパスに注入して、撚紙紐を湿らせ、コートした。その後、試料を２３℃で、８５％の相対湿度で条件付けて、引張強さに関して試験した。引張試験の結果を、２３℃および５０％の相対湿度で条件付けた紙帯からなる基準に関する引張試験の結果と比較した。図６ｂに示すように、平均で、基準紙帯は、２２１ｌｂｆの平均引張強さを有し、一方では、２３℃で、８５％の相対湿度で条件付けられた紙帯は、２１３ｌｂｆの平均引張強さを有していた。
【００５１】
図６ａおよび図６ｂは、合わせて、複合結合剤の第２のパスが、一般に複合結合剤適用を微調整し、したがって、通常の湿気条件または高い湿気条件で紙紐の間でより良好な付着を確実にし、それにより、早すぎる帯破損を防止するのに有利であることを例証する。
【００５２】
図７は、本明細書で記述するさまざまな実施形態による紙帯、および市販の再パルプ化できない紙帯に関して遂行した引張試験から得られた結果を例証するグラフである。詳細には、固体に基づけば、水溶性のＰｏｖａｌ  ２２−８８結合剤をほぼ４０重量％、水不溶性のＰｏｖａｌ  ２８−９９をほぼ２２重量％、およびアジピン酸をほぼ３９重量％備える複合結合剤を含む紙帯の各試料を、その一方の面からＮＢＳＫ乾燥ラップに対してしっかりと保持した。
詳細には、紙帯の一方の面を周囲の環境に曝す、ＮＢＳＫ乾燥ラップベールの周りに紙帯が巻き付けられる条件をシミュレートするために、試験条件は、ＮＢＳＫ乾燥ラップの一方の面に対して紙帯をしっかりと保持することを含み、一方では、紙帯の他方の面は曝された。次いで、湿気が完全に飽和するまで、４０℃で、９０％の相対湿度で、または２３℃で、８５％の相対湿度で試料を条件付けた。類似の条件の下で、ＰＶＯＨに基づく結合剤と結合した複数のＮＢＳＫ撚紙紐を有する、市販の再パルプ化できない紙帯試料を、紙帯の一方の面からＮＢＳＫ乾燥ラップに対してしっかりと保持し、湿気が完全に飽和するまで、４０℃で、９０％の相対湿度で条件付けた。両方の紙帯の試料、すなわち、本明細書で記述する実施例８による複合結合剤を有する紙帯、および市販の再パルプ化できない紙帯を引張試験して、２３℃および５０％の相対湿度で条件付けた紙帯の基準に対して比較した。
図７に示すように、市販の再パルプ化できない紙帯の最終強度は、平均で１５．７％だけ低減したのに対して、４０℃で、９０％の相対湿度で条件付けた、本明細書で記述する実施例８による紙帯は、１０．４％だけしか低減せず、一方では、２３℃で、８５％の相対湿度で条件付けた実施例８による紙帯は、４．５３％だけしか低減しなかった。
【００５３】
本出願は、全体が本明細書に援用される、２０１８年８月２８日に提出された米国特許仮出願第６２／７２３，９２６号明細書の優先権の利益を主張する。
【００５４】
本明細書で記述する紙帯のさまざまな実施形態は、耐湿性および強度を強化した。さらに、上記で記述するさまざまな実施形態の１つまたは複数を結合して、別の実施形態を提供できる。さらに、いくつかの実施形態では、本明細書で記述する結合剤（たとえば、混成結合剤および／または複合結合剤）の１つまたは複数の実施形態を使用して、折り重ねられた紙帯または折り重ねられない紙帯を形成できる。上記の詳細な記述を考慮して、実施形態にこれらおよび他の変更を行うことが可能である。
一般に、以下の特許請求の範囲では、使用する用語は、明細書および特許請求の範囲で開示する具体的な実施形態に特許請求の範囲を限定すると解釈されるべきではなく、そのような特許請求の範囲が権利を有する均等物の全範囲と共にすべての可能な実施形態を含むと解釈されるべきである。したがって、特許請求の範囲は、本開示により限定されない。
【図１】
2021535288.tif 000005
【図２ａ】
2021535288.tif 000006
【図２ｂ】
2021535288.tif 000007
【図３ａ】
2021535288.tif 000008
【図３ｂ】
2021535288.tif 000009
【図４ａ】
2021535288.tif 000010
【図４ｂ】
2021535288.tif 000011
【図５ａ】
2021535288.tif 000012
【図５ｂ】
2021535288.tif 000013
【図５ｃ】
2021535288.tif 000014
【図６ａ】
2021535288.tif 000015
【図６ｂ】
2021535288.tif 000016
【図７】
2021535288.tif 000017
【国際調査報告】
2021535288.tif 000018
2021535288.tif 000019